(57)【要約】【課題】布帛への前処理を不要とし、画像滲みが抑制され、高濃度のプリント物が得られるインクジェット捺染方式を用いたインクジェット記録方法を提供する。【解決手段】インク受容層を有さない布帛に、反応性染料と酸性基としてカルボキシル基またはスルホ基を有し、酸価が７０ｍｇＫＯＨ／ｇ以上、３００ｍｇＫＯＨ／ｇ以下の水溶性樹脂とを含有する水性染料インクを吐出して印画した後、該布帛に尿素を１．０ｇ／ｍ２以上と無機アルカリを０．００５モル／ｍ２以上付与し、次いで、該布帛を１５０℃以上の温度で加熱処理を施すことを特徴とするインクジェット記録方法。【選択図】なし【特許請求の範囲】
【請求項１】
インク受容層を有さない布帛に、反応性染料と酸性基としてカルボキシル基またはスルホ基を有し、酸価が７０ｍｇＫＯＨ／ｇ以上、３００ｍｇＫＯＨ／ｇ以下の水溶性樹脂とを含有する水性染料インクを吐出して印画した後、該布帛に尿素を１．０ｇ／ｍ２以上と無機アルカリを０．００５モル／ｍ２以上付与し、次いで、該布帛を１５０℃以上の温度で加熱処理を施すことを特徴とするインクジェット記録方法。
【請求項２】
前記水性染料インクを前記布帛上に吐出する際に、該布帛を４０℃以上の温度に加熱することを特徴とする請求項１に記載のインクジェット記録方法。
【発明の詳細な説明】
【技術分野】
【０００１】
本発明は、水性染料インクを用いて布帛にインクジェット捺染方式で画像形成を行うインクジェット記録方法に関するものである。
【背景技術】
【０００２】
インクジェット方式による画像の印刷方法は、インクの微小液滴をインクジェット記録ヘッドより飛翔させ、対象となる記録媒体に付着させて印刷を行う方法である。インクジェット方式は、その機構が比較的簡便、安価で、かつ高精細で高品位な画像を形成できることが利点である。
【０００３】
このインクジェット方式の利点を生かして、布帛への画像印字、いわゆるインクジェット捺染についても開発が進められている。インクジェット捺染は、従来の捺染とは異なり、版を作製する必要がなく、手早く階調性に富んだ画像を形成できる利点を有している。更に、形成画像として必要な量のインクのみを画像形成に使用するため、従来方法に比較すると廃液が少ない等の環境的な利点も有する優れた画像形成方法であるといえる。
【０００４】
但し、インクジェット捺染の場合、通常の捺染方法とは異なり、使用するインクの粘度が低いため、そのままの状態で繊維に印画すると、布帛を構成する繊維に沿ってインクが滲み、画質の大幅な低下や画像の定着性の不足を生じるという問題を引き起こす。このため、インクジェット方式により布帛に絵柄等の画像を形成するときには、得られる色濃度を高くするため、あるいは滲みを抑制するために、プリント前に布帛を撥水剤、捺染糊等で前処理を行い、布帛にインク受容層を形成させる方法が一般的に行われている。また、布帛にプリントを行った後には、染料等の色材を布帛に定着させるために、スチーミングによる加熱処理を施す定着工程を設ける必要があり、インクジェット記録方式の画像形成の簡便さに比べると、インクジェット捺染方式は、作業が繁雑で時間を要し、インクジェット方式の利点を十分生かし切れていないのが現状であった。そのため、前処理を施していない布帛に対しても、高画質のプリントを得ることができ、かつ煩雑な後処理の必要がないシステムの開発が望まれている。
【０００５】
また、染料と活性エネルギー線で架橋する高分子化合物を含有させて、前処理加工を不要にする技術が開示されている（例えば、特許文献１参照。）。しかしながら、活性エネルギー線源として電子線や紫外線が使用されており、これらの活性エネルギー線照射装置として高価で大掛かりなものとなる。
【特許文献１】特開２００７−１８６５３９号公報
【発明の開示】
【発明が解決しようとする課題】
【０００６】
本発明は、上記課題に鑑みなされたものであり、その目的は、布帛への前処理を不要とし、画像滲みが抑制され、高濃度のプリント物が得られるインクジェット捺染方式を用いたインクジェット記録方法を提供することにある。
【課題を解決するための手段】
【０００７】
本発明の上記目的は、以下の構成により達成される。
【０００８】
１．インク受容層を有さない布帛に、反応性染料と酸性基としてカルボキシル基またはスルホ基を有し、酸価が７０ｍｇＫＯＨ／ｇ以上、３００ｍｇＫＯＨ／ｇ以下の水溶性樹脂とを含有する水性染料インクを吐出して印画した後、該布帛に尿素を１．０ｇ／ｍ２以上と無機アルカリを０．００５モル／ｍ２以上付与し、次いで、該布帛を１５０℃以上の温度で加熱処理を施すことを特徴とするインクジェット記録方法。
【０００９】
２．前記水性染料インクを前記布帛上に吐出する際に、該布帛を４０℃以上の温度に加熱することを特徴とする前記１に記載のインクジェット記録方法。
【発明の効果】
【００１０】
本発明により、布帛への前処理を不要とし、画像滲みが抑制され、高濃度のプリント物が得られるインクジェット捺染方式を用いたインクジェット記録方法を提供することができた。
【発明を実施するための最良の形態】
【００１１】
以下、本発明を実施するための最良の形態について詳細に説明する。
【００１２】
本発明者は、上記課題に鑑み鋭意検討を行った結果、インク受容層を有さない布帛に、反応性染料と酸性基としてカルボキシル基またはスルホ基を有し、酸価が７０ｍｇＫＯＨ／ｇ以上、３００ｍｇＫＯＨ／ｇ以下の水溶性樹脂とを含有する水性染料インクを吐出して印画した後、該布帛に尿素を１．０ｇ／ｍ２以上と無機アルカリを０．００５モル／ｍ２以上付与し、次いで、該布帛を１５０℃以上の温度で加熱処理を施すことを特徴とするインクジェット記録方法により、布帛への前処理を不要とし、画像滲みが抑制され、高濃度のプリント物が得られるインクジェット記録方法を実現することができることを見出し、本発明に至った次第である。
【００１３】
本発明で規定する上記構成からなるインクジェット記録方法により、布帛の前処理を不要とすることができ、画像滲みが抑制され、高濃度のプリント物が得られる理由については、以下のように推定している。
【００１４】
すなわち、インク中に潮解性を有する尿素と共に無機アルカリを共存させることにより、発色反応に必要な水分とインク環境を確保して、１５０℃以上の温度で高温発色させることにより高濃度画像を達成することができた。更には、請求項２で規定するように、好ましくは印字を行う際に布帛を４０℃以上に加熱して、布帛に着弾したインク中の水分を蒸発させて、速やかにインクを濃縮することにより、粘度上昇を起こさせて画像滲みを防止することができた。
【００１５】
以下、本発明のインクジェット記録方法の各構成要素の詳細について説明する。
【００１６】
《水性染料インク》
本発明に係る水性染料インク（以下、単にインクともいう）は、少なくとも反応性染料と、酸性基としてカルボキシル基またはスルホ基を有し、酸価が７０ｍｇＫＯＨ／ｇ以上、３００ｍｇＫＯＨ／ｇ以下の水溶性樹脂とを含有することを特徴とする。
【００１７】
〔反応性染料〕
本発明に係るインクでは、色材として反応性染料を用いることを特徴の一つとする。好ましくは、布帛への染色性、堅牢性等を考慮して、反応性染料の反応基のタイプは、モノクロトリアジン系であることが好ましい。
【００１８】
本発明で用いることのできる反応性染料としては、例えば、アゾ染料、メチン染料、アゾメチン染料、キサンテン染料、キノン染料、フタロシアニン染料、トリフェニルメタン染料、ジフェニルメタン染料等を挙げることができる。
【００１９】
以下、本発明に係るインクに適用可能な反応性染料の具体例を列挙するが、本発明では、これら例示する反応性染料にのみ限定されるものではない。
【００２０】
Ｃ．Ｉ．Ｒｅａｃｔｉｖｅ  Ｙｅｌｌｏｗ２、３、７、１５、１７、１８、２２、２３、２４、２５、２７、３７、３９、４２、５７、６９、７６、８１、８４、８５、８６、８７、９２、９５、１０２、１０５、１１１、１２５、１３５、１３６、１３７、１４２、１４３、１４５、１５１、１６０、１６１、１６５、１６７、１６８、１７５、１７６、
Ｃ．Ｉ．Ｒｅａｃｔｉｖｅ  Ｏｒａｎｇｅ１、４、５、７、１１、１２、１３、１５、１６、２０、３０、３５、５６、６４、６７、６９、７０、７２、７４、８２、８４、８６、８７、９１、９２、９３、９５、１０７、
Ｃ．Ｉ．Ｒｅａｃｔｉｖｅ  Ｒｅｄ２、３、３：１、５、８、１１、２１、２２、２３、２４、２８、２９、３１、３３、３５、４３、４５、４９、５５、５６、５８、６５、６６、７８、８３、８４、１０６、１１１、１１２、１１３、１１４、１１６、１２０、１２３、１２４、１２８、１３０、１３６、１４１、１４７、１５８、１５９、１７１、１７４、１８０、１８３、１８４、１８７、１９０、１９３、１９４、１９５、１９８、２１８、２２０、２２２、２２３、２２６、２２８、２３５、
Ｃ．Ｉ．Ｒｅａｃｔｉｖｅ  Ｖｉｏｌｅｔ１、２、４、５、６、２２、２３、３３、３６、３８、
Ｃ．Ｉ．Ｒｅａｃｔｉｖｅ  Ｂｌｕｅ２、３、４、７、１３、１４、１５、１９、２１、２５、２７、２８、２９、３８、３９、４１、４９、５０、５２、６３、６９、７１、７２、７７、７９、８９、１０４、１０９、１１２、１１３、１１４、１１６、１１９、１２０、１２２、１３７、１４０、１４３、１４７、１６０、１６１、１６２、１６３、１６８、１７１、１７６、１８２、１８４、１９１、１９４、１９５、１９８、２０３、２０４、２０７、２０９、２１１、２１４、２２０、２２１、２２２、２３１、２３５、２３６、
Ｃ．Ｉ．Ｒｅａｃｔｉｖｅ  Ｇｒｅｅｎ８、１２、１５、１９、２１、
Ｃ．Ｉ．Ｒｅａｃｔｉｖｅ  Ｂｒｏｗｎ２、７、９、１０、１１、１７、１８、１９、２１、２３、３１、３７、４３、４６、
Ｃ．Ｉ．Ｒｅａｃｔｉｖｅ  Ｂｌａｃｋ５、８、１３、１４、３１、３４、３９等が挙げられる。
【００２１】
これら反応性染料のインク中における濃度は、０．１〜２０質量％が好ましく、０．２〜１３質量％がより好ましい。０．１質量％未満であると得られる濃度が不充分であり、２０質量％を越えると、粘度が高くなりすぎたりして射出が不安定になる。
【００２２】
〔水溶性樹脂〕
本発明に係るインクに適用する水溶性樹脂は、酸性基としてカルボキシル基またはスルホ基を有し、酸価が７０ｍｇＫＯＨ／ｇ以上、３００ｍｇＫＯＨ／ｇ以下であることを特徴とする。
【００２３】
このような樹脂としては、樹脂中に疎水性成分と親水性成分をあるバランスで有するものを設計して用いる。この際、親水性成分としてはイオン性のものであり、更に好ましくはアニオン性のものである。特に、アニオン性のものを揮発可能な塩基成分で中和することで水溶性を付与したものが好ましい。そして、本発明の水溶性樹脂は、酸性基としてカルボキシル基またはスルホン酸基を有しており、かつ酸価が７０ｍｇＫＯＨ／ｇ以上、３００ｍｇＫＯＨ／ｇ以下の樹脂である。酸価としては、９０ｍｇＫＯＨ／ｇ乃至２００ｍｇＫＯＨ／ｇ程度のものを特に好ましく用いることができる。
【００２４】
酸価とは樹脂１ｇ中に含まれる酸性成分を中和するのに要する水酸化カリウムのミリグラム数（ｍｇＫＯＨ／ｇ）である。
【００２５】
このような樹脂としては、アクリル系、スチレン−アクリル系、アクリロニトリル−アクリル系、酢酸ビニル−アクリル系、ポリウレタン系、ポリエステル系の各樹脂を挙げることができる。
【００２６】
樹脂として疎水性モノマーと親水性モノマーを含有する樹脂を用いることができる。
【００２７】
疎水性モノマーとしては、アクリル酸エステル（アクリル酸ｎ−ブチル、アクリル酸２−エチルヘキシル、アクリル酸２−ヒドロキシエチル等）、メタクリル酸エステル（メタクリル酸エチル、メタクリル酸ブチル、メタクリル酸グリシジル等）、スチレン等が挙げられる。
【００２８】
親水性モノマーとしては、アクリル酸、メタクリル酸、アクリルアミド等が挙げられ、アクリル酸のような酸性基を有するものは、重合後に塩基で中和したものを好ましく用いることができる。
【００２９】
樹脂の分子量としては、平均分子量で３０００から３００００のものを用いることができる。好ましくは７０００から２００００のものを用いることができる。
【００３０】
樹脂のＴｇは−３０℃から１００℃程度のものを用いることができる。好ましくは−２０℃から８０℃程度のものを用いることができる。
【００３１】
重合方法としては、溶液重合を用いることが好ましい。
【００３２】
樹脂の酸性モノマー由来の酸性基は部分的、あるいは完全に塩基成分で中和することが好ましい。この場合の中和塩基としては、アルカリ金属含有塩基、例えば、水酸化ナトリウム、水酸化カリウム等や、アミン類（アンモニア、アルカノールアミン、アルキルアミン等を用いることができる）を用いることができる。
【００３３】
水溶性樹脂の添加量としては、本発明の目的を達成するためには、２質量％以上、１０質量％以下の量で用いることが好ましく、３質量％以上、６質量％以下で用いることがより好ましい。
【００３４】
本発明において、固形分として２質量％以上、１０質量％以下の水溶性樹脂を含有することが好ましく用いられる理由として以下のように推察している。
【００３５】
２質量％未満では増粘の程度が小さくインク混じり防止が不十分で高画質が得られない。また、１０質量％より多く添加するとインクの保存安定性、吐出安定性の不安定化が生じる。
【００３６】
〔各種添加剤〕
本発明に係るインクには、上記説明した反応性染料及び水溶性樹脂の他に、各種添加剤を必要に応じて用いることができる。
【００３７】
（水溶性有機溶媒）
本発明に係るインクには、インク粘度の調整等を目的として各種水溶性有機溶媒を用いることができる。
【００３８】
本発明に係るインクに適用可能な水溶性有機溶媒としては、例えば、グリコールエーテル類（例えば、エチレングリコールモノエチル、エチレングリコールモノブチル、ジエチレングリコールモノブチル、トリエチレングリコールモノブチル、プロピレングリコールモノプロピル、ジプロピレングリコールモノメチル、トリプロピレングリコールモノメチル等）、１，２−アルカンジオール類（例えば、１，２−ブタンジオール、１，２−ペンタンジオール、１，２−ヘキサンジオール、１，２−ヘプタンジオール等）、アルコール類（例えば、メタノール、エタノール、プロパノール、イソプロパノール、ブタノール、イソブタノール、セカンダリーブタノール、ターシャリーブタノール等）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン、１，３−ジメチル−２−イミダゾリジノン等）、スルホキシド類（例えば、ジメチルスルホキシド等）等が挙げられる。
【００３９】
水溶性有機溶媒の添加量としては、１０質量％以上、８０質量％未満含有することが好ましい。更に好ましくは１５質量％以上、７５質量％未満である。
【００４０】
（界面活性剤）
本発明において、布帛に対する浸透性や十分な濡れ性を付与する観点から、インクの表面張力は４０ｍＮ／ｍ以下が好ましく、３５ｍＮ／ｍ以下に調整することがより好ましい。この表面張力に調整するためには種々界面活性剤を好ましく用いることができる。特に、シリコーン系界面活性剤、パーフルオロアルケニル基を有するフッ素系界面活性剤から選択される少なくとも１種を用いることが有効である。
【００４１】
シリコーン系界面活性剤とはジメチルポリシロキ酸の側鎖または末端をポリエーテル変性したものであり、例えば、信越化学工業製のＫＦ−３５１Ａ、ＫＦ−６４２やビッグケミー製のＢＹＫ３４７、ＢＹＫ３４８などが市販されている。
【００４２】
パーフルオロアルケニル基を有するフッ素系界面活性剤とは、４−フッ化エチレンやヘキサフルオロプロピレンをアニオン的に重合した２量体、３量体あるいは５量体に親水基を導入して合成することができ、親水基にポリオキシエチレンエーテルを有するノニオン型、スルホン酸やカルボン酸を有するアニオン型、４級アンモニウム塩とカルボン酸を有するベタイン型のいずれも好ましく用いることができ、株式会社ネオス製のフタージェントシリーズとして市販されている。
【００４３】
本発明に係るインクには、フッ素系もしくはシリコーン系界面活性剤の他に、以下の界面活性剤を使用することができる。例えば、アルキル硫酸塩、アルキルエステル硫酸塩、ジアルキルスルホコハク酸塩類、アルキルナフタレンスルホン酸塩類、アルキルリン酸塩、ポリオキシアルキレンアルキルエーテルリン酸塩、脂肪酸塩類等のアニオン性界面活性剤、ポリオキシエチレンアルキルエーテル類、ポリオキシアルキレンアルキルフェニルエーテル類、アセチレングリコール類、ポリオキシエチレン−ポリオキシプロピレンブロックコポリマー類等のノニオン性界面活性剤、グリセリンエステル、ソルビタンエステル、ポリオキシエチレン脂肪酸アミド、アミンオキシド等の活性剤、アルキルアミン塩類、第四級アンモニウム塩類等のカチオン性界面活性剤が挙げられる。
【００４４】
（その他の添加剤）
本発明に係るインクは、長期保存安定性を保つため、防腐剤、防黴剤をインクジェット用水性インク中に添加してもかまわない。防腐剤、防黴剤としては、芳香族ハロゲン化合物（例えば、Ｐｒｅｖｅｎｔｏｌ  ＣＭＫ）、メチレンジチオシアナート、含ハロゲン窒素硫黄化合物、１，２−ベンズイソチアゾリン−３−オン（例えば、ＰＲＯＸＥＬ  ＧＸＬ）などが挙げられる。本発明はこれらに限定されるものではない。
【００４５】
《尿素、無機アルカリ剤》
本発明のインクジェット記録方法においては、本発明に係る水性染料インクを布帛に付与した後、該布帛に尿素を１．０ｇ／ｍ２以上と無機アルカリを０．００５モル／ｍ２以上を付与することを特徴とする。
【００４６】
（尿素）
本発明のインクジェット記録方法においては、反応性染料の布帛への染着効率を高めるための染着助剤として、画像形成した布帛に尿素を１．０ｇ／ｍ２以上付与することを一つの特徴とし、好ましくは１．０ｇ／ｍ２以上、６．０ｇ／ｍ２以下であり、更に好ましくは１．０ｇ／ｍ２以上、４．０ｇ／ｍ２以下である。
【００４７】
（無機アルカリ）
本発明のインクジェット記録方法においては、反応性染料の布帛への染着効率を高めるためる観点から、画像形成した布帛に、尿素と共に、無機アルカリを０．００５モル／ｍ２以上付与することを一つの特徴とし、好ましくは０．００５モル／ｍ２以上、０．３モル／ｍ２以下であり、更に好ましくは０．００５モル／ｍ２以上、０．１モル／ｍ２以下である。
【００４８】
無機アルカリの付着量については、尿素を含むアルカリ供給インク中の無機アルカリの濃度を調整して付与する方法、または布帛への付与量を調整する方法等があるが、どちらの方法で行っても良い。アルカリ付着量が０．０１ｍｏｌを下回ると、発色に必要なアルカリ量が足りずに発色濃度が下がるだけでなく、アルカリによる染料の濃染効果（凝集効果）も低くなり画像濃度及び滲み抑制が低下してしまう。
【００４９】
反応性染料の染着機構として、アルカリ雰囲気下で染着することにより、染着効率を高めることができる。特には、モノクロトリアジン系の反応性染料が多く使われているが、反応機構としてセルロース分子と脱塩酸反応を起こして繊維と結合する為、無機アルカリ物質によりこの塩酸が中和され、反応が進行し染着が促進される。
【００５０】
無機アルカリとしては、染着時にアルカリを必要量供給することができれば、特に限定はなく、例えば、珪酸ソーダ、苛性ソーダ、苛性カリ、炭酸ソーダ、重曹、炭酸カリ等があるが、特には、炭酸ソーダもしくは重曹が染着性、保存性等の観点から好ましい。
【００５１】
尿素及び無機アルカリを含む水溶液の布帛への付与用法としては、特に制限はなく、インクジェットヘッド方式、コータ方式、ローラ方式、スプレー方式等を適宜選択して用いることができる。なお、それらの具体的な付与方法については、後述する。
【００５２】
《インクジェット記録方法》
次いで、本発明のインクジェット記録方法によるプリント物の作製方法について説明する。
【００５３】
本発明のインクジェット記録方法で用いる主要な工程としては、
１）布帛上にインクジェット方式により、本発明に係る反応性染料と水溶性樹脂を含む水性染料インクを付与する印画工程、この時、布帛を４０℃以上に加熱して印画することが、滲み等を防止できる観点方から好ましい、
２）印画した布帛上に、本発明に係る尿素と無機アルカリを含む尿素／アルカリ水溶液を付与する染着工程、
３）布帛を１５０℃以上で加熱する加熱処理工程、
であり、更には
４）印画した布帛中の不要な物質を除去する洗浄工程
等から構成されている。
【００５４】
〔布帛〕
本発明のインクジェット記録方法において主として使用する布帛を構成する繊維素材としては、反応性染料で染色可能な繊維を含有するものであれば、特に制限はないが、中でも、綿、麻、羊毛、絹、レーヨン、ポリアミド等の繊維を含有するものが好ましい。更にその中でも、綿、絹繊維が含有されていることが特に好ましい。
【００５５】
プリントする媒体としては、上記に挙げた繊維を、織物、編布、不織布等いずれの形態にしたものでもよい。又、本発明で使用し得る布帛としては、反応性染料で染色可能な繊維が１００％であることが好適であるが、ポリエステル、アセテート等との混紡織布又は混紡不織布等も捺染用布帛として使用することができる。又、上記の様な布帛を構成する糸の太さとしては、１０〜１００ｄの範囲が好ましい。
【００５６】
〔印画工程〕
本発明のインクジェット記録方法において、布帛上への水性染料インクの付与は、インクジェット記録ヘッドを用いて行う。
【００５７】
本発明のインクジェット記録方法で使用するインクジェット記録ヘッドは、オンデマンド方式でもコンティニュアス方式でも構わない。又、吐出方式としては、電気−機械変換方式（シングルキャビティー型、ダブルキャビティー型、ベンダー型、ピストン型、シェアーモード型、シェアードウォール型等）、電気−熱変換方式（サーマルインクジェット型、バブルジェット（登録商標）型等）、静電吸引方式（電界制御型、スリットジェット型等）及び放電方式（スパークジェット型等）等を具体的な例として挙げることができるが、何れの吐出方式を用いても構わない。インクジェットプリンタの記録方式としては、シリアルヘッド方式とラインヘッド方式のいずれも用いることができる。
【００５８】
インクジェット記録ヘッドより、本発明に係るインクジェット用インクを吐出する条件としては、高精細な画像を得るため、ノズル径が１０〜５０μｍのインクジェット記録ヘッドを用いて記録することが好ましい。粒状性を高めるためにはより小さい方が好ましいが、液滴体積が小さくなりすぎて気流の影響を受けるため、１０〜４０μｍの範囲であることが特に好ましい。
【００５９】
インクジェットヘッド駆動装置の駆動周波数は、１５ｋＨｚ以上が好ましく、３０ｋＨｚ以上、１００ｋＨｚ以下であることが、インクの目詰まりを防止する上で更に好ましい。同様な理由からインク吐出速度は６ｍ／ｓ以上が好ましく、８ｍ／ｓ以上、５０ｍ／ｓ以下であることが更に好ましい。
【００６０】
本発明のインクジェット記録方法において、インク飛翔時の液滴体積としては、滲み耐性及び鮮鋭性の向上に観点より、１０ｐｌ以上、５０ｐｌ以下であることが好ましい。
【００６１】
また、本発明のインクジェット記録方法においては、インクジェット記録ヘッドを用いて布帛上に水性染料インクの付与する際に、布帛自身を４０℃以上に加熱することが好ましく、更に好ましくは４０℃以上、８０℃以下に加熱することである。
【００６２】
布帛を上記温度条件で加熱した状態で印画することにより、布帛に着弾したインク液滴の粘度上昇が速やかに進行し、滲み防止効果を発揮することができる観点で好ましい。
【００６３】
布帛の加熱方法としては、特に制限はないが、布帛の搬送をサポートするプラテンを、フラットパネルヒーター等で所望の温度に加熱する方法が、簡便で好ましい。
【００６４】
〔尿素／アルカリ水溶液を付与する染着工程〕
本発明のインクジェット記録方法においては、布帛への水溶性染料インクと尿素及び無機アルカリを所定の濃度で含有する水溶液の付与順序は特に制限はないが、布帛上に水性染料インクの付与した後、インクが湿潤状態にあるときに、直ちに尿素及び無機アルカリを所定の濃度含有する水溶液を付与して、反応性染料を布帛に染着させる方法が好ましい。
【００６５】
尿素／アルカリ水溶液を、湿潤状態にある水性染料インクを保持している布帛に付与する方法としては、特に液体を均一に供給することのできる装置であれば特に制限はなく、前述の様なインクジェットヘッド方式、コータ方式、ローラ方式、スプレー方式等を適宜選択して用いることができる。
【００６６】
インクジェットヘッド方式としては、水性染料インクを付与するのに用いるのと同様のインクジェットヘッドを適用することができる。
【００６７】
図１は、ラインヘッド方式のインクジェットヘッドを用いた水性染料インク及び尿素／アルカリ水溶液の付与方法の一例を示す概略図である。
【００６８】
図１のａ）において、上部から下部に向かって布帛Ｐを搬送し、布帛Ｐの全巾のカバーする水性染料インクを吐出するラインヘッド方式のインクジェットヘッドＨＹ、ＨＭ、ＨＣ、ＨＫと、それぞれに対応する尿素及び無機アルカリを含有する水溶液を吐出するラインヘッド方式のインクジェットヘッドＨＵＡがそれぞれ配置されている。連続搬送されている布帛Ｐ上に、インクジェットヘッドＨＹより水性イエロー染料インクを吐出した後、直ちにインクジェットヘッドＨＵＡより尿素及び無機アルカリを含有する水溶液を吐出し、順次、水性マゼンタ染料インクと尿素及び無機アルカリを含有する水溶液、水性シアン染料インクと尿素及び無機アルカリを含有する水溶液、水性ブラック染料インクと尿素及び無機アルカリを含有する水溶液を吐出して、プリント画像を形成する。
【００６９】
また、図１のｂ）に記載の方法は、上流側にラインヘッド方式のインクジェットヘッドＨＹ、ＨＭ、ＨＣ、ＨＫを一群として配置し、その下流側に一個の尿素水溶液を吐出するラインヘッド方式のインクジェットヘッドＨＵＡを配置した構成であり、図１のａ）、図１のｂ）のいずれの構成であってもよい。
【００７０】
図２は、ラインヘッド方式のインクジェットヘッドを用いた水性染料インク及び尿素／アルカリ水溶液の付与方法の他の一例を示す概略図である。
【００７１】
図２では、水性染料インクを吐出するラインヘッド方式のインクジェットヘッドＨＹ、ＨＭ、ＨＣ、ＨＫと尿素及び無機アルカリを含有する水溶液を吐出するラインヘッド方式のインクジェットヘッドＨＵＡとが、それぞれ接合された形態のラインヘッド方式のインクジェットヘッドユニットである。
【００７２】
図３は、図２で示した水性染料インクを吐出するインクジェットヘッドと尿素及び無機アルカリを含有する水溶液を吐出するラインヘッド方式のインクジェットヘッドから構成されるインクジェットヘッドユニットの底面図である。
【００７３】
図３に示した底面図は、図２におけるインクジェットヘッドユニットＨＵＹを一例として、底面側より見た各ノズルＮの配置を示したものであり、記録媒体の搬送方向上流側から順に、水性イエロー染料インクを吐出するノズル列が設けられたインクジェットヘッドＨＹと、尿素及び無機アルカリを含有する水溶液を吐出するノズル列が設けられたインクジェットヘッドＨＵＡが配置されている。インクジェットヘッドＨＹ、ＨＵＡの各ノズルがノズル列方向に同じ位置にある。また、各ノズル列のノズルピッチはＸ／２（ｍｍ）であり、得られる記録媒体の搬送方向に垂直な方向のドットピッチＸ／２に等しくなるように設定されている。
【００７４】
なお、上記インクジェットヘッドを用いた印画工程及び染着工程について、ラインヘッド方式のインクジェットヘッドを用いて説明したが、各インクジェットヘッドが、それぞれ布帛の幅手方向に独立して移動するシリアルヘッド方式を用いても良い。例えば、それぞれ独立してシリアルヘッド方式の水性染料インクを吐出するインクジェットヘッドと、その下流側に同じくシリアルヘッド方式の尿素及び無機アルカリを含有する水溶液を吐出するインクジェットヘッドとを平行に配置した方法、あるいは、キャリッジ上に水性染料インクを吐出するインクジェットヘッドを設け、その両端部に尿素及び無機アルカリを含有する水溶液を吐出するインクジェットヘッドを配置したシリアルヘッド方式のインクジェット記録方法等を用いることができる。
【００７５】
また、染着工程において、尿素及び無機アルカリを含有する水溶液を付与する方法として、スプレー塗布装置を用いて付与することができる。スプレー塗布装置とは、尿素及び無機アルカリを含有する水溶液を加圧しながら噴霧ノズル部より微小液滴群として供給する方法である。
【００７６】
また、尿素及び無機アルカリを含有する水溶液を付与する方法として、従来公知の湿式塗布装置を適用することができ、例えば、ディップ塗布装置、ローラ塗布装置、ファウンテン塗布装置、グラビア塗布装置、ブレード塗布装置、バー塗布装置、スライド塗布装置、エクストルージョン塗布装置等を適用することができる。
【００７７】
〔加熱処理工程〕
上記印画工程及び染着工程でプリントした布帛は、次いで、加熱処理が施される。この加熱処理を施すことにより、反応性染料が布帛を構成する繊維に完全に定着される。
【００７８】
加熱処理工程における加熱温度としては、１５０℃以上で加熱することを特徴とするが、使用する布帛を構成する繊維の特性により、上限は２５０℃とすることが好ましい。
【００７９】
加熱処理工程で適用しうる加熱方法としては、特に制限はないが、加熱ファン、フラットパネルヒーター、輻射熱加熱手段、加熱ローラ、加熱ベルトを用いて、印画した布帛を所望の温度に加熱することができる。
【００８０】
〔洗浄工程〕
加熱処理後は染着に関与しなかった染料を除去する目的で洗浄を行っても良い。その方法は、プリントする素材、インク種、プリント物への前処理内容により選択される。水洗で終わるケースも多いが、堅牢度を要求される場合は、水洗、湯洗、ソーピングを行なうことが効果的である。洗浄後には乾燥を行っても良い。洗浄した布帛を絞ったり脱水した後、干したりあるいは乾燥機、ヒートロール、アイロン等を使用して乾燥させる。
【００８１】
〔捺染工程ライン〕
次いで、上記説明した本発明のインクジェット記録方法により捺染工程の全体ラインを説明する。
【００８２】
図４は、本発明のインクジェット記録方法における各工程の流れを示す概略ライン図である。
【００８３】
図４のａ）は、上記図１で説明したラインヘッド方式のインクジェットヘッドを用いて水性染料インク及び尿素／アルカリ水溶液を付与する印画工程を含むライン図である。
【００８４】
図４のａ）において、連続搬送する布帛Ｐ上に、印画工程Ａでインクジェットヘッド１を用いて、ノズルＮより水性染料インクＩＮＫを吐出する。この時、布帛Ｐの背面に設置したフラットパネルヒーター８により、布帛Ｐを４０℃以上に加熱することが、滲みが防止され高精細な画像が得られる観点から好ましい。布帛Ｐ上に水性染料インクＩＮＫを吐出した後、直ちに染着工程Ｂにて、尿素及び無機アルカリを含有する水溶液ＵＡを、同じくインクジェットヘッド２を用いて付与する。
【００８５】
次いで、布帛Ｐを加熱処理工程Ｃに移動させ、加熱手段として、加熱ローラ９とサポートローラ１０で形成したニップ間に布帛Ｐを通して、印画部を加熱、加圧して定着させる。次いで、加熱処理を行った布帛は、洗浄工程Ｄに移動させて、洗浄、乾燥を行って、プリント物を作成する。
【００８６】
図４のｂ）は、尿素及び無機アルカリを含有する水溶液ＵＡを布帛Ｐ上に付与する手段としてスプレー塗布装置３を用いて、尿素及び無機アルカリを含有する水溶液ＵＡを噴霧状にして布帛Ｐに着弾させる方法を示してある。
【００８７】
図４のｃ）は、尿素及び無機アルカリを含有する水溶液ＵＡを、ローラ塗布装置４を用いて布帛Ｐ上に付与する方法を示してある。ローラ塗布装置４を構成するローラは、金属製の芯金の表面に溶液を保持するスポンジを備えたスポンジローラで構成されている。スポンジローラは、例えば、セルローススポンジ、ポリビニルアルコールスポンジ、ウレタンフォーム、エチレン−酢酸ビニル共重合体（ＥＶＡ）スポンジ、メラミンフォーム、ポリエチレンフォーム等の樹脂系スポンジ、天然ゴム（ＮＲ）スポンジ、クロロプレンゴム（ＣＲ）スポンジ、エチレン−プロピレンゴム（ＥＰＤＭ）スポンジ、ブタジエン−アクリロニトリルゴムスポンジ等のゴム系スポンジ等で構成することができる。この中でも、スポンジ部分は、樹脂系スポンジで構成され、ローラ塗布装置４の上部に位置する尿素及び無機アルカリを含有する水溶液供給部５より、尿素及び無機アルカリを含有する水溶液を、ローラ塗布装置４を構成するスポンジに供給した後、布帛に再供給する方法である。
【００８８】
図４のｄ）は、尿素及び無機アルカリを含有する水溶液ＵＡを、定量供給型のエクストルージョン塗布装置６を用いて、布帛Ｐに付与する方法を示している。
【実施例】
【００８９】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【００９０】
《水性染料インクセットの調製》
〔インクセット１の調製〕
下記に示す各色水溶性染料インクからなるインクセット１を調製した。
【００９１】
（イエローインク１の調製）
Ｃ．Ｉ．リアクティブイエロー９５（ＲＹ９５）                            ５％
ジョンクリル７０Ｊ（ＢＡＳＦ社製水溶性樹脂、３０％水溶液、酸化２４０、Ｔｇ１０２℃、平均分子量１６５００）                                            １０％
ジエチレングリコールモノブチルエーテル                                ２５％
ジエチレングリコールモノエチルエーテル                                ２０％
ＫＦ−３５１Ａ（信越化学工業製、シリコーン系界面活性剤）            ０．５％
上記各添加剤を混合、攪拌し、イオン交換水を加えて全量を１００部とした後、５μｍのフィルターで濾過して、イエローインク１を得た。
【００９２】
（マゼンタインク１の調製）
上記イエローインク１の調製において、Ｃ．Ｉ．リアクティブイエロー９５（ＲＹ９５）に代えて、Ｃ．Ｉ．リアクティブレッド２４（ＲＲ２４）を用いた以外は同様にして、マゼンタインク１を得た。
【００９３】
（シアンインク１の調製）
上記イエローインク１の調製において、Ｃ．Ｉ．リアクティブイエロー９５（ＲＹ９５）に代えて、Ｃ．Ｉ．リアクティブブルー７２（ＲＢ７２）を用いた以外は同様にして、シアンインク１を得た。
【００９４】
（ブラックインク１の調製）
上記イエローインク１の調製において、Ｃ．Ｉ．リアクティブイエロー９５（ＲＹ９５）に代えて、Ｃ．Ｉ．リアクティブブラック８（ＲＢｋ８）を用いた以外は同様にして、ブラックインク１を得た。
【００９５】
（ライトマゼンタインク１の調製）
Ｃ．Ｉ．リアクティブレッド２４（ＲＲ２４）                              １％
ジョンクリル７０Ｊ（ＢＡＳＦ社製水溶性樹脂、３０％水溶液、酸化２４０、Ｔｇ１０２℃、平均分子量１６５００）                                            １０％
ジエチレングリコールモノブチルエーテル                                ２５％
ジエチレングリコールモノエチルエーテル                                ４５％
ＫＦ−３５１Ａ（信越化学工業製、シリコーン系界面活性剤）            ０．５％
上記各添加剤を混合、攪拌し、イオン交換水を加えて全量を１００部とした後、５μｍのフィルターで濾過して、ライトマゼンタインク１を得た。
【００９６】
（ライトシアンインク１の調製）
上記ライトマゼンタインク１の調製において、Ｃ．Ｉ．リアクティブレッド２４（ＲＲ２４）に代えて、Ｃ．Ｉ．リアクティブブルー７２（ＲＢ７２）を用いた以外は同様にして、ライトシアンインク１を得た。
【００９７】
〔インクセット２の調製〕
上記インクセット１の調製において、各色インクの調製に用いた水溶性樹脂であるジョンクリル７０Ｊ（ＢＡＳＦ社製水溶性樹脂、３０％水溶液、酸化２４０、Ｔｇ１０２℃、平均分子量１６５００）を、ジョンクリルＪＤＸ６５００（ＢＡＳＦ社製水溶性樹脂、２９．５％水溶液、酸化７４、Ｔｇ６５℃、平均分子量１００００）にそれぞれ変更した以外は同様にして各色インクを調製し、これをインクセット２とした。
【００９８】
〔インクセット３の調製〕
上記インクセット１の調製において、各色インクの調製に用いた水溶性樹脂であるジョンクリル７０Ｊ（ＢＡＳＦ社製水溶性樹脂、３０％水溶液、酸化２４０、Ｔｇ１０２℃、平均分子量１６５００）を除いた以外は同様にして各色インクを調製し、これをインクセット３とした。
【００９９】
《尿素／無機アルカリ水溶液（ＵＡ液）の調製》
〔ＵＡ液１の調製〕
尿素                                                                ７．０ｇ
炭酸ナトリウム（０．０２８モル）                                    ３．０ｇ
ジエチレングリコールモノブチルエーテル                              ８．０ｇ
ジエチレングリコール                                              ２３．０ｇ
グリセリン                                                          ４．５ｇ
オルフィンＥ１０１０（日信化学社製）                                ５．３ｇ
以上にイオン交換水を加え全量を１００ｍｌとして、尿素及び無機アルカリとして炭酸ナトリウムを含む水溶液であるＵＡ液１を調製した。
【０１００】
〔ＵＡ液２の調製〕
上記ＵＡ液１の調製において、炭酸ナトリウム（０．０２８モル）を除いた以外は同様にして、ＵＡ液２を調製した。
【０１０１】
〔ＵＡ液３の調製〕
上記ＵＡ液１の調製において、尿素を除いた以外は同様にして、ＵＡ液３を調製した。
【０１０２】
〔ＵＡ液４〜６の調製〕
上記ＵＡ液１の調製において、尿素の添加量をそれぞれ１．７５ｇ、３．５ｇ、１７．５ｇに変更した以外は同様ににして、ＵＡ液４〜６を調製した。
【０１０３】
〔ＵＡ液７の調製〕
上記ＵＡ液１の調製において、炭酸ナトリウム３．０ｇ（０．０２８モル）に代えて、水酸化ナトリウムを１．１２ｇ（０．０２８モル）を用いた以外は同様にして、ＵＡ液７を調製した。
【０１０４】
〔ＵＡ液８の調製〕
上記ＵＡ液１の調製において、炭酸ナトリウム３．０ｇ（０．０２８モル）に代えて、水酸化カリウムを１．５７ｇ（０．０２８モル）を用いた以外は同様にして、ＵＡ液８を調製した。
【０１０５】
〔ＵＡ液９の調製〕
上記ＵＡ液１の調製において、炭酸ナトリウム３．０ｇ（０．０２８モル）に代えて、炭酸水素ナトリウム（重曹）を２．３５ｇ（０．０２８モル）を用いた以外は同様にして、ＵＡ液９を調製した。
【０１０６】
〔ＵＡ液１０の調製〕
上記ＵＡ液１の調製において、炭酸ナトリウム３．０ｇ（０．０２８モル）に代えて、炭酸カリウムを３．８６ｇ（０．０２８モル）を用いた以外は同様にして、ＵＡ液１０を調製した。
【０１０７】
〔ＵＡ液１１の調製〕
上記ＵＡ液１の調製において、炭酸ナトリウムの添加量を１．１１ｇ（０．０１０５モル）に変更した以外は同様にして、ＵＡ液１１を調製した。
【０１０８】
〔ＵＡ液１２の調製〕
上記ＵＡ液１の調製において、炭酸ナトリウムの添加量を１．８６ｇ（０．０１７５モル）に変更した以外は同様にして、ＵＡ液１２を調製した。
【０１０９】
〔ＵＡ液１３の調製〕
上記ＵＡ液１の調製において、炭酸ナトリウムの添加量を７．５ｇ（０．０７モル）に変更した以外は同様にして、ＵＡ液１３を調製した。
【０１１０】
〔ＵＡ液１４の調製〕
上記ＵＡ液１の調製において、炭酸ナトリウムの添加量を１８．８ｇ（０．１７７モル）に変更した以外は同様にして、ＵＡ液１４を調製した。
【０１１１】
《インクジェット画像記録》
〔記録方法１〕
上記調製したインクセット１を、図２、図３に記載の構成に、更にライトマゼンタインク用インクジェットヘッドと尿素及び無機アルカリを含有する水溶液を吐出するインクジェットヘッドＨＵＡと、ライトシアンインク用インクジェットヘッドと尿素及び無機アルカリを含有する水溶液を吐出するインクジェットヘッドＨＵＡとを備えたコニカミノルタＩＪ株式会社製のピエゾ型インクジェットヘッドにぞれぞれ装填した。水性染料インク用のインクジェット記録ヘッドは、ノズル口径２８μｍ、駆動周波数１８ｋＨｚ、ノズル数５１２、最小液適量１４ｐｌ、ノズル密度１８０ｄｐｉ（ｄｐｉとは１インチ、即ち２．５４ｃｍ当たりのノズル数を表す）で、各色毎に単色ベタ画像（印字密度１００％）、２５０μｍ単色細線画像及び各色白抜き文字画像を布帛上に印画した。なお、印画工程は、２０℃、相対湿度５５％の環境とした。
【０１１２】
また、各インクジェットヘッドＨＵＡには、ＵＡ液１を装填し、布帛上に各色水性染料インクを吐出した後、直ちに吐出した。吐出条件は、尿素の付与量が２．０ｇ／ｍ２、無機アルカリ剤である炭酸ナトリウムの付与量が０．００８モル／ｍ２となる条件で付与した。なお、使用した布帛は、綿１００％からなる平織り２０匁／Ｐ下加工の前処理を施していない綿布帛を用いた。
【０１１３】
また、各色水性染料インク及びＵＡ液１を布帛に付与する際には、布帛の下方部に配置したフラットパネルヒーターにより、布帛の印字面温度が５０℃となるように加熱した。
【０１１４】
次いで、加熱処理工程で、加熱ファンを備えた加熱ゾーンで、布帛を１８０℃、５分間の加熱を行った後、洗浄処理を行ってプリント物を得た。
【０１１５】
〔記録方法２、３〕
上記記録方法１において、インクセット１に代えて、それぞれインクセット２、３を用いた以外は同様にしてプリント物を作成し、これを記録方法２、３とした。
【０１１６】
〔記録方法４〜１６〕
上記記録方法１において、尿素及び無機アルカリを含有する水溶液であるＵＡ液１に代えて、ＵＡ液２〜１６を用い、尿素及び無機アルカリの付着量を表１に記載の量に変更した以外は同様にしてプリント物を作成し、これを記録方法４〜１６とした。
【０１１７】
〔記録方法１７〕
上記記録方法１において、印画工程で布帛の加熱を行わなかった以外は同様にしてプリント物を作成し、これを記録方法１７とした。
【０１１８】
〔記録方法１８〕
上記記録方法１において、印画工程、染着工程を行った後、加熱処理工程を行わなかった以外は同様にしてプリント物を作成し、これを記録方法１８とした。
【０１１９】
〔記録方法１９〜２１〕
上記記録方法１において、加熱処理工程における加熱温度をそれぞれ１４０℃、２２０℃、２５０℃に変更した以外は同様にしてプリント物を作成し、これを記録方法１９〜２１とした。
【０１２０】
〔記録方法２２〜２４〕
上記記録方法１において、染着工程における尿素及び無機アルカリを含有する水溶液であるＵＡ液１の付与方法を、図４のｂ）に記載のスプレー塗布装置、図４のｃ）に記載の表面にスポンジを備えたローラ塗布装置、図４のｄ）に記載のエクストルージョン塗布装置にそれぞれ変更した以外は同様にしてプリント物を作成し、これを記録方法２２〜２４とした。
【０１２１】
《プリント物の評価》
上記記録方法により作成した各プリント物について、下記の評価を行った。
【０１２２】
〔滲み耐性の評価〕
作成した各色ベタ画像、細線画像、白抜き文字画像について滲み発生の有無を目視観察し、下記の基準に従って滲み耐性の評価を行い、各色の平均レベルを求めた。
【０１２３】
◎：ベタ画像と白地の境界領域で滲みもなく、細線の太りも無く、白抜き文字の描画性も明瞭
○：ベタ画像と白地の境界領域で滲みもなく、細線の太りは無く、白抜き文字の描画性がやや不明瞭だが、品質上問題のないレベル
△：ベタ画像と白地の境界領域で滲みはないが、細線の太りは無く、白抜き文字は認識できず
×：ベタ画像と白地の境界領域で滲みがあり、細線の太りはないが１０箇所未満繊維に沿った滲みがあり、白抜き文字も認識できず
××：ベタ画像と白地の境界領域で滲みが激しく、細線が太り１０箇所以上繊維に沿った滲みがあり、白抜き文字も認識できず
〔画像濃度の評価〕
印字密度１００％で作成した各色ベタ画像の濃度及びムラの有無について目視観察し、下記の基準に従って画像濃度の評価を行い、各色の平均レベルを求めた。
【０１２４】
◎：十分な画像濃度であり、ムラの発生も認められない
○：十分な画像濃度であるが、若干ムラの発生が認められる
△：やや画像濃度が低い
×：画像濃度が明らかに低い
××：画像濃度が明らかに低く、強いムラの発生も認められる
以上により得られた各評価結果を、表１に示す。
【０１２５】
【表１】
2010070886.tif 000002
【０１２６】
表１に記載の結果より明らかなように、本発明で規定したインクジェット記録方法により作成した画像は、比較例に対し、滲みの発生が抑制され、均一で高い画像を備えたプリンと物が得られることが分かる。
【図面の簡単な説明】
【０１２７】
【図１】ラインヘッド方式のインクジェットヘッドを用いた水性染料インク及び尿素／アルカリ水溶液の付与方法の一例を示す概略図である。
【図２】ラインヘッド方式のインクジェットヘッドを用いた水性染料インク及び尿素／アルカリ水溶液の付与方法の他の一例を示す概略図である。
【図３】図２で示した水性染料インクを吐出するインクジェットヘッドと尿素及び無機アルカリを含有する水溶液を吐出するラインヘッド方式のインクジェットヘッドから構成されるインクジェットヘッドユニットの底面図である。
【図４】本発明のインクジェット記録方法における各工程の流れを示す概略ライン図である。
【符号の説明】
【０１２８】
１、２  インクジェットヘッド
３  スプレー塗布装置
４  ローラ塗布装置
５、７  尿素及び無機アルカリを含有する水溶液供給部
６  エクストルージョン塗布装置
８  フラットパネルヒーター
９  加熱ローラ
１０  サポートローラ
Ａ  印画工程
Ｂ  染着工程
Ｃ  加熱処理工程
Ｄ  洗浄工程
ＩＮＫ  水性染料インク
ＵＡ  尿素及び無機アルカリを含有する水溶液
ＨＹ、ＨＭ、ＨＣ、ＨＫ  インク用インクジェットヘッド
ＨＵＡ  アルカリ液用インクジェットヘッド
Ｐ  布帛
【図１】
2010070886.tif 000003
【図２】
2010070886.tif 000004
【図３】
2010070886.tif 000005
【図４】
2010070886.tif 000006